(57)【要約】【課題】ステーター内に回転するローターを備え、ローター内に冷却水を通過させる構成で、被粉砕物を従来よりも効率よく冷却できる機械式粉砕装置、並びに、この機械式粉砕装置を用いるトナー製造装置及びトナー製造方法を提供する。【解決手段】ステーター１２０内にローター１１０を配置した横型機械式粉砕機１００で、ローター１１０の軸方向は水平方向であり、ローター１１０のローター冷却水流路１１８に冷却水を入れるローター冷却水入口１１１は、ローター１１０における軸方向の粉砕物排出口１４０側に設けられ、ローター冷却水流路１１８を通過した冷却水が出てくるローター冷却水出口１１２は、ローター１１０における軸方向の粉砕物排出口１３０側に設けられている。【選択図】図１
2014176829.tif 000002
【特許請求の範囲】
【請求項１】
円筒状のステーターと、
該ステーターの内部に該ステーターに対して中心軸が重なるように配置され該中心軸を中心に回転可能な円柱状のローターとを有し、
該ステーターの内周面と該ローターの外周面との隙間で、内部を被粉砕物が通過し、該ローターが回転することで該被粉砕物を粉砕する粉砕室を形成し、
該粉砕室における該中心軸に平行な軸方向の一方の端部に設けられ、被粉砕物を該粉砕室に供給する被粉砕物供給口と、
該粉砕室における該軸方向の他方の端部に設けられ、該被粉砕物が粉砕されて得られる粉砕物を排出する粉砕物排出口とを備え、
該ローターの内部に設けられた冷却水流路に冷却水を供給する冷却水供給手段を有する機械式粉砕装置において、
上記軸方向は水平方向であり、
上記冷却水流路に上記冷却水を入れる冷却水入口は、上記ローターにおける上記軸方向の上記粉砕物排出口側に設けられ、
該冷却水流路を通過した該冷却水が出てくる冷却水出口は、該ローターにおける該軸方向の該粉砕物供給口側に設けられていることを特徴とする機械式粉砕装置。
【請求項２】
請求項１の機械式粉砕装置において、
上記ステーターの内周面は上記軸方向に平行な方向に延在する凹部と凸部とが周方向に交互に連続して形成され、
該ローターの外周面は該軸方向に平行な方向に延在する凹部と凸部とが周方向に交互に連続して形成されていることを特徴とする機械式粉砕装置。
【請求項３】
請求項１または２の機械式粉砕装置において、
上記冷却水は、エチレングリコールを含有したブラインであり、
上記冷却水入口に供給される上記冷却水の温度は、粉砕動作を行っているときには、−２０［℃］以上、０［℃］以下の範囲内で調整し、
粉砕動作を行っていないときには０［℃］以上、２０［℃］以下の範囲内で調整することで、
上記粉砕物排出口から上記粉砕物と共に排出される気体の温度が、１０［℃］以上、３５［℃］以下の範囲内となるように調整することを特徴とする機械式粉砕装置。
【請求項４】
請求項１乃至３の何れかに記載の機械式粉砕装置において、
上記ローターの回転数は、２０００［ｒｐｍ］以上、５７００［ｒｐｍ］以下であり、
上記冷却水が、装置本体の筐体に対して該ローターを回転可能に支持するベアリング部材内を通過することを特徴とする機械式粉砕装置。
【請求項５】
請求項１乃至４の何れかに記載の機械式粉砕装置において、
上記冷却水入口及び上記冷却水出口には、回転数５７００［ｒｐｍ］に対応したロータリージョイントを備え、
上記ローターの上記軸方向両端側に配置されたエンドプレートの耐力降伏点は２４０［Ｎ／ｍｍ２］以上、
該エンドプレートの最大たわみは、１／４以下であり、
該エンドプレートは、上記冷却水が通過するエンドプレート内流路を備え、
該エンドプレート内流路と上記冷却水流路との境目に弾性体からなるＯリングを備え、
該Ｏリングのゴム高度がＨｓ９０以上であることを特徴とする機械式粉砕装置。
【請求項６】
請求項１乃至５の何れかに記載の機械式粉砕装置において、
上記冷却水供給手段は、上記冷却水を貯留する冷却水貯留部を備え、
該冷却水貯留部は、該ローターに対して、水平方向の距離で１０［ｍ］以内、鉛直高さが５［ｍ］以内の範囲に設置されていることを特徴とする機械式粉砕装置。
【請求項７】
請求項１乃至６の何れかに記載の機械式粉砕装置において、
上記粉砕室内に水分検知手段を備えることを特徴とする機械式粉砕装置。
【請求項８】
請求項１乃至７の何れかに記載の機械式粉砕装置において、
粉砕動作を行っていないときに、上記冷却水入口に供給される上記冷却水の温度が０［℃］未満とならないように調整し、
上記冷却水供給手段が該冷却水入口に該冷却水を供給する供給配管は保温及び防露の仕様が施されていることを特徴とする機械式粉砕装置。
【請求項９】
トナー材料を粉砕する粉砕手段を備えるトナー製造装置において、
上記粉砕手段として、請求項１乃至８の何れかに記載の機械式粉砕装置を用いることを特徴とするトナー製造装置。
【請求項１０】
トナーを粉砕する粉砕工程を含むトナー製造方法において、
上記粉砕工程に、請求項１乃至８の何れかに記載の機械式粉砕装置を用いることを特徴とするトナー製造方法。
【発明の詳細な説明】
【技術分野】
【０００１】
本発明は、トナー材料等の被粉砕物を粉砕して粉砕物を得る機械式粉砕装置、並びに、この機械式粉砕装置を用いてトナーを製造するトナー製造装置及びトナー製造方法に関するものである。
【背景技術】
【０００２】
電子写真方式の画像形成方法では、静電荷像を現像するためのトナーが使用される。電子写真等における静電荷像を現像するためのトナーや着色樹脂粉体は少なくとも結着樹脂、着色剤で形成されている。通常、トナーや着色樹脂粉体はその材料を含む混合物を混練機で溶融混練した後、冷却固化し、この冷却物を粉砕・分級することで所定の粒度に調整される。現在では、所定の粒度に調整された後のトナーや着色樹脂粉体は流動性指数等の改良を目的に外添剤を添加する工程を設け、各種の特性値を改良している。
【０００３】
上述した冷却物を粉砕する粉砕工程に用いられる粉砕装置としては、円筒状のステーターの内部に円柱状のローターを配置し、ローターを回転させる機械式粉砕装置が知られている。
この機械式粉砕装置では、ステーターの内壁面とローターの外壁面との隙間が被粉砕物を粉砕する粉砕室であり、ローターが回転することで、被粉砕物がローターやステーターに衝突したり、被粉砕物同士が衝突したりして被粉砕物を粉砕し、粉砕物を得る。
また、ステーターにおけるローターの回転軸に平行な軸方向の一方の端部に、被粉砕物を粉砕室に供給する被粉砕物供給口を備え、軸方向の他方の端部に粉砕室から粉砕物を排出する粉砕物排出口を備えている。被粉砕物供給口から粉砕室に供給された被粉砕物は、回転方向にも移動しつつ、軸方向に粉砕物排出口に向かって移動する。
【０００４】
機械式粉砕装置内を通過する被粉砕物は、衝突する際の衝突エネルギーによる発熱や摩擦による発熱によって加熱されるため、トナー材料のように高温となると不具合が生じる被粉砕物を粉砕する場合は、粉砕室中の被粉砕物を冷却する必要がある。
特許文献１乃至３には、ローター内に冷却水が通過する冷却水流路を設け、ローター内に冷却水を流す機械式粉砕装置が記載されている。
【０００５】
特許文献１には、軸方向を鉛直方向とした機械式粉砕装置が記載されており、その図１には、ローターの鉛直方向上端に設けた冷却水入口から鉛直方向下端に設けた冷却水出口に向けてローター内の冷却水流路を冷却水が通過する構成が記載されている。また、特許文献１の図３には、ローターの鉛直方向上端に冷却水入口と冷却水出口とを設け、ローターの下端で冷却水流路が折り返す構成が記載されている。
特許文献２及び特許文献３には、軸方向を水平方向とし、ローターの軸方向における一方の端部に冷却水入口を設け、他方の端部に冷却水出口を設けた機械式粉砕装置が記載されている。
【発明の概要】
【発明が解決しようとする課題】
【０００６】
特許文献１の図１のようにローターの上端から下端に向けて冷却水が通過する構成の場合、ローター内の冷却水流路に冷却水が充填されていなくても、冷却水入口から流入した冷却水は重力によって下方に流れ、冷却水出口から流出する。冷却水流路に冷却水が充填されていない状態では、冷却水への熱の移動の効率が悪くなり、被粉砕物を効率良く冷却することができない。
【０００７】
特許文献１の図３のようにローターの上端に冷却水入口と冷却水出口とを設けた構成では、冷却水を冷却水流路内に充填させることができる。しかし、冷却水入口から冷却水流路に流入し、被粉砕物の冷却に寄与する前で温度が低い状態の冷却水の流路と、冷却に寄与して温度が上昇した状態で冷却水出口に向かう冷却水の流路とが近接している。このため、冷却水流路に流入した冷却水が被粉砕物を冷却する前に、温度が上昇した冷却水を冷却することに寄与してしまい、被粉砕物を効率良く冷却することができない。
【０００８】
特許文献２及び特許文献３に記載の構成では、水平方向の一端から他端に冷却水を通過させるため、圧力を掛けて流入させる構成であり、冷却水を冷却水流路内に充填させることができる。また、軸方向の一方の端部に設けた冷却水入口と、他方の端部に設けた冷却水出口とが離れているため、冷却水流路に流入した冷却水が被粉砕物を冷却する前に、温度が上昇した冷却水を冷却することに寄与することがない。
【０００９】
しかしながら、特許文献２及び特許文献３に記載の構成では、軸方向における被粉砕物供給口側に冷却水入口を設け、粉砕物排出口側に冷却水出口を設けている。機械式粉砕装置の粉砕室内を通過する被粉砕物は加熱され、冷却を行っても徐々に温度が上がり、粉砕物排出口側ほど高温になる。このとき、粉砕物排出口側に冷却水出口があると、粉砕物排出口近傍の被粉砕物を、冷却に寄与して温度が上昇した冷却水で冷却することになり、被粉砕物を効率良く冷却を行うことが出来ないという問題が生じる。
【００１０】
本発明は以上の問題点に鑑みなされたものであり、その目的は、次の通りである。すなわち、ステーター内に回転するローターを備え、ローター内に冷却水を通過させる構成で、被粉砕物を従来よりも効率よく冷却できる機械式粉砕装置、並びに、この機械式粉砕装置を用いるトナー製造装置及びトナー製造方法を提供することである。
【課題を解決するための手段】
【００１１】
上記目的を達成するために、請求項１の発明は、円筒状のステーターと、該ステーターの内部に該ステーターに対して中心軸が重なるように配置され該中心軸を中心に回転可能な円柱状のローターとを有し、該ステーターの内周面と該ローターの外周面との隙間で、内部を被粉砕物が通過し、該ローターが回転することで該被粉砕物を粉砕する粉砕室を形成し、該粉砕室における該中心軸に平行な軸方向の一方の端部に設けられ、被粉砕物を該粉砕室に供給する被粉砕物供給口と、該粉砕室における該軸方向の他方の端部に設けられ、該被粉砕物が粉砕されて得られる粉砕物を排出する粉砕物排出口とを備え、該ローターの内部に設けられた冷却水流路に冷却水を供給する冷却水供給手段を有する機械式粉砕装置において、上記軸方向は水平方向であり、上記冷却水流路に上記冷却水を入れる冷却水入口は、上記ローターにおける上記軸方向の上記粉砕物排出口側に設けられ、該冷却水流路を通過した該冷却水が出てくる冷却水出口は、該ローターにおける該軸方向の上記粉砕物供給口側に設けられていることを特徴とするものである。
【００１２】
本発明においては、軸方向が水平方向であり、水平方向の一端から他端に冷却水を通過させるため、冷却水を冷却水流路内に充填させることができる。このため、冷却水流路内に冷却水を充填しなくても冷却水出口から冷却水が流出できる構成に比べて、被粉砕物の効率的な冷却を行うことができる。
また、冷却水入口は、ローターにおける軸方向の粉砕物排出口側に設けられ、冷却水出口は、ローターにおける軸方向の粉砕物供給口側に設けられている。これにより、軸方向の一端側から他端側に向けて冷却水を通過させるため、冷却水流路に流入した冷却水が被粉砕物を冷却する前に、温度が上昇した冷却水を冷却することに寄与することがない。このため、軸方向の一端側に冷却水入口と冷却水出口とを設けた構成に比べて、被粉砕物の効率的な冷却を行うことができる。
さらに、冷却水入口を粉砕物排出口側に設けているため、比較的高温となる粉砕物排出口近傍の被粉砕物を、冷却に寄与していない温度が低い状態の冷却液で冷却することができる。このため、粉砕物排出口側に冷却水出口を設けた構成に比べて、被粉砕物の効率的な冷却を行うことができる。
【発明の効果】
【００１３】
本発明によれば、被粉砕物を従来よりも効率よく冷却できるという優れた効果がある。
【図面の簡単な説明】
【００１４】
【図１】本実施形態に係る横型機械式粉砕機の拡大説明図。
【図２】本実施形態に係る横型機械式粉砕機を用いるトナー製造装置５００の説明図。
【図３】横型機械式粉砕機によって被粉砕物が粉砕される様子を模式的に示した説明図。
【図４】ローターとステーターとの回転中心軸Ｅに直交する断面の拡大図。
【図５】ローターの外周面拡大斜視図。
【発明を実施するための形態】
【００１５】
以下、本発明を適用した粉砕装置の実施形態について説明する。
図２は、本発明を適用した粉砕装置である横型機械式粉砕機１００を用いるトナー製造装置５００の説明図である。
図２中の第一温調機１、除湿機２及び第二温調機３の三つの機器は冷風発生装置と呼ばれるものであり、冷風発生装置としてはムンタース社製のものを用いることが出来る。
横型機械式粉砕機１００では、横型機械式粉砕機１００に供給される前、及び、横型機械式粉砕機１００内の粉砕される位置にある材料を被粉砕物Ｄ１と呼び、横型機械式粉砕機１００で粉砕されて排出された後の材料を粉砕物Ｄ２と呼ぶ。
【００１６】
第一温調機１では、外気から吸引した大気圧空気を除湿可能な温度まで上昇させ、除湿機２では、第一温調機１で温度上昇した空気を、ハニカムローターへ通過させ、水分を吸着させて、乾燥した空気を精製する。そして、第二温調機３は、除湿機２での乾燥した空気を、−１０［℃］〜−２０［℃］まで冷却し、必要風量を横型機械式粉砕機１００へ供給する。
被粉砕物収容部４は、第二温調機３から横型機械式粉砕機１００に向けて送られる気流に対して不図示の被粉砕物収容部から被粉砕物Ｄ１としてのトナー材料を供給する。
沈降室５は、トナー材料に混入してしまった異物(鉄球でφ１［ｍｍ］以上)除去を行う。
【００１７】
ブラインチラー２００は、横型機械式粉砕機１００に供給する冷却水としてのブラインを冷却し、横型機械式粉砕機１００における冷却に適した温度となるように制御する装置である。
サイクロン６は、横型機械式粉砕機１００を通過して粉砕され、粉砕物Ｄ２となったトナー材料を含む排気に対して固気分離を行い、製品となるトナー材料を次工程へ輸送する。
バグフィルター７は、サイクロン６で固気分離した気体側に含まれる微粒子の固気分離を行う。
ブロワー８は、トナー粉砕工程時、真空圧(−３０［ｋＰａ］程度)で吸引を行うための送風機である。
【００１８】
図１は、本実施形態に係る横型機械式粉砕機１００の拡大説明図である。
横型機械式粉砕機１００は、円柱状で回転するローター１１０と、円筒状で固定されたステーター１２０（「ライナー」とも言う）とを備え、ローター１１０の外周面と、ステーター１２０の内周面との間で粉砕室１５０を形成する。
【００１９】
図３は、横型機械式粉砕機１００によって被粉砕物Ｄ１が粉砕される様子を模式的に示した説明図である。横型機械式粉砕機１００のローター１１０は、図１及び図３中の一点鎖線で示す回転中心軸Ｅを中心に図中矢印Ｃ方向に回転する。
【００２０】
図４は、ローター１１０とステーター１２０との回転中心軸Ｅに直交する断面の拡大図であり、粉砕室１５０内の被粉砕物Ｄ１がローター１１０やステーター１２０に衝突する様子を示した説明図である。図５は、ローター１１０の外周面を図１及び図３中のＸ軸に平行な軸方向端部から見た拡大斜視図であり、ローター１１０の外周面に形成された粉砕歯１１０ａを示している。
図３〜図５に示すように、ローター１１０の外周面には、軸方向に平行な凹凸が周方向に連続して形成されている。また、図４に示すように、ステーター１２０の内周面にも軸方向に平行な凹凸が周方向に連続して形成されている。
また、図４及び図５に示すように、ローター１１０の外周面とステーター１２０の内周面との凹凸の凹部の底は丸みのある形状となっている。
【００２１】
横型機械式粉砕機１００では、被粉砕物供給口１３０から被粉砕物Ｄ１であるトナー材料を供給し、粉砕物排出口１４０から粉砕物Ｄ２となったトナー材料を排出する。
ローター１１０は、水冷式ローターであり、高速回転を行う構成で、内部にローター冷却水流路１１８を備える構成である。
図中のＸ軸方向は水平方向であり、Ｚ軸方向は鉛直方向であり、図中のＸ軸に平行な回転中心軸Ｅは水平方向となっている。このため、被粉砕物供給口１３０から供給されたトナー材料は、水平方向、すなわち、横方向に移動しながら粉砕され、粉砕物排出口１４０から排出される。
【００２２】
ローター１１０は、軸方向の両端のそれぞれにエンドプレート（排出側エンドプレート１１６、供給側エンドプレート１１７）を備えており、これらはローター１１０の軸方向の両端を固定する円板状の部材である。シャフト１１５は、高速回転するローター１１０の軸であり、ローター冷却水流路１１８に外部から冷却水を供給できる機構が付いている。
冷却水供給側ロータリージョイント１１３は、外部の固定配管から高速回転するシャフト１１５内に冷却水を送る継ぎ手であり、冷却水排出側ロータリージョイント１１４は、高速回転するシャフト１１５内から外部の固定配管に冷却水を送る継ぎ手である。
【００２３】
ブラインチラー２００からローター１１０内に供給される冷却水は、ローター冷却水入口１１１から冷却水供給側ロータリージョイント１１３内の流路に流入し、その後、シャフト１１５内の入口側シャフト内流路２１５ａを通過する。その後、排出側エンドプレート１１６内の排出側エンドプレート内流路２１６を通過し、ローター１１０内のローター冷却水流路１１８内に流入し、ローター冷却水流路１１８内を粉砕物排出口１４０側から被粉砕物供給口１３０側に向けて通過する。ローター冷却水流路１１８を通過した冷却水は、供給側エンドプレート１１７内の供給側エンドプレート内流路２１７を通過し、シャフト１１５内の出口側シャフト内流路２１５ｂ内に流入する。出口側シャフト内流路２１５ｂを通過した冷却水は、冷却水排出側ロータリージョイント１１４内を通過して、ローター冷却水出口１１２から排出され、外部の配管を通ってブラインチラー２００に戻る。
【００２４】
ローター１１０と排出側エンドプレート１１６との繋ぎ目には、排出側エンドプレート内流路２１６とローター冷却水流路１１８との間で冷却水が漏れ出ることを防止するために、ゴム製のＯリング（不図示）が配置されている。また、ローター１１０と供給側エンドプレート１１７との繋ぎ目にも同様にゴム製のＯリング（不図示）が配置されている。
【００２５】
横型機械式粉砕機１００では、図３中の矢印Ｂ１で示すように、被粉砕物供給口１３０から被粉砕物Ｄ１が供給される。横型機械式粉砕機１００に供給された被粉砕物Ｄ１は、図４に示すように、粉砕室１５０内で、被粉砕物Ｄ１の図中矢印Ｃ方向に回転するローター１１０の外周面や固定されたステーター１２０の内周面との衝突や、被粉砕物Ｄ１同士の衝突を繰り返し、粉砕される。
【００２６】
冷却水供給側ロータリージョイント１１３には、横型機械式粉砕機１００で回転するローター１１０内に冷却水を供給する（図中矢印Ａ１）ローター冷却水入口１１１が設けられている。ローター冷却水入口１１１から供給される冷却水は、ブラインチラー２００から供給されるブラインである。
横型機械式粉砕機１００を駆動させる粉砕運転時にローター冷却水入口１１１から供給される冷却水の温度をＴ１としたとき、Ｔ１が、「−２０［℃］≦Ｔ１≦０［℃］」となるようにブラインチラー２００が温度制御を行う。
【００２７】
また、横型機械式粉砕機１００を停止させる粉砕停止時にローター冷却水入口１１１から供給される冷却水の温度をＴ２としたとき、Ｔ２が、「０［℃］≦Ｔ２≦２０［℃］」となるようにブラインチラー２００が温度制御を行う。
粉砕停止時について、横型機械式粉砕機１００を立ち上げる際、粉砕工程の風量はブロワーを用いて調整を行っているが、この風量のコントロール調整期間や、立ち下げる際のブロワー停止期間も含まれる。
冷却水排出側ロータリージョイント１１４には、横型機械式粉砕機１００で回転するローター１１０内を通過した冷却水を排出する（図中矢印Ａ２）ローター冷却水出口１１２が設けられている。
【００２８】
横型機械式粉砕機１００は、円筒状のステーター１２０の外側に冷却ジャケット１２５を備えており、ステーター１２０を冷却するステーター冷却水流路１２８を形成している。冷却ジャケット１２５には、ステーター冷却水流路１２８に冷却水を供給する（図中矢印Ａ３）ステーター冷却水入口１２１と、ステーター冷却水流路１２８内の冷却水を排出する（図中矢印Ａ４）ステーター冷却水出口１２２とが形成されている。
【００２９】
ステーター冷却水入口１２１から供給される冷却水もブラインチラー２００から供給されるブラインである。
粉砕運転時にステーター冷却水入口１２１から供給される冷却水の温度は、粉砕運転時にローター冷却水入口１１１から供給される冷却水の温度と同じＴ１である。また、粉砕停止時にステーター冷却水入口１２１から供給される冷却水の温度は、粉砕停止時にローター冷却水入口１１１から供給される冷却水の温度と同じＴ２である。
なお、図２中の排気温度Ｔ３は、横型機械式粉砕機１００の粉砕物排出口１４０から粉砕物Ｄ２となったトナー材料と共に排出される気体の温度を示している。
【００３０】
次に、上述した横型機械式粉砕機１００を適用可能なトナー製造工程の一例の手順について説明する。
トナーの製造工程は、一般的に、原材料計量・プレ混合工程、溶融混練工程、圧延冷却工程、中粉砕工程、微粉砕工程、分級工程、及び、外添剤付与工程からなる。上述した横型機械式粉砕機１００は、微粉砕工程に用いる。
【００３１】
〔原材料計量・プレ混合工程〕
原材料計量・プレ混合工程では、トナー原材料として、少なくとも樹脂、着色剤を所定量秤量して配合し、混合する。混合装置の一例としては、スーパーミキサー、ヘンシェルミキサー、ナウターミキサー等がある。この計量した原材料を配合し、混合したトナー原料を得る。
【００３２】
〔溶融混練工程〕
溶融混練工程では、混合して得たトナー原料を、溶融混練して、樹脂類を溶融し、その中の着色剤、ワックス等を分散させる。これにより、着色樹脂組成物を得る。
この溶融混練工程では、連続生産できる一軸または二軸押出機を用いることができる。このような一軸または二軸押出機としては、例えば、東芝機械社製ＴＥＭ型二軸押出機、ケイ・シー・ケイ社製二軸押出機(ミラクルＫＣＫ)、ブス社製コ・ニーダー(ＭＤＫ型、ＴＳＣ型)等を挙げることができる。
【００３３】
〔圧延冷却工程〕
トナー原料を溶融混練することによって得られる着色樹脂組成物は、溶融混練後、二本ロール等で圧延され、水冷等で冷却する冷却工程を経て冷却される。この圧延冷却工程で使用する圧延冷却装置としては、例えば、日本スチールコンベヤー社製プレスロール付冷却ベルトクーラー、日本ベルディング社製ダブルベルトクーラー、ＢＢＡ社製コンチクーラー等を挙げることができる。
【００３４】
〔中粉砕工程〕
圧延冷却工程で得られた着色樹脂組成物の冷却物は、次いで、中粉砕工程で微粉砕工程で被粉砕物として使用できる所望の粒径にまで粉砕される。中粉砕工程では、例えば、ホソカワミクロン社製ＡＰパルベライザー、ホソカワミクロン社製ＡＣＭパルベライザークラッシャー、ハンマーミル、フェザーミル等の中粉砕機で粗粉砕される。
【００３５】
〔微粉砕工程〕
中粉砕工程で、粗粉砕された着色樹脂組成物の被粉砕物は、微粉砕工程で所望の粒径に微粉砕される。従来の微粉砕工程では、粉砕機として、ターボ工業社製ターボミル、ホソカワミクロン社製イノマイザ、川崎重工社製クリプトロン、日清エンジニアリング社製スーパーローター等が用いられていた。
【００３６】
〔分級工程〕
微粉砕工程で得た着色樹脂組成物の粉砕物を、トナーとして使用できる粒径の範囲のものと、この範囲外の粒径のものとに分級工程で分級し、トナー粒子を生成する。
〔外添剤付与工程〕
分級工程で生成したトナー粒子に、微粒子の外添剤を外添することでトナーを得る。トナー粒子に外添剤を外添処理する方法としては、トナー粒子と公知の各種外添剤を所定量配合し、スーパーミキサー、ヘンシェルミキサー、メカノハイブリッド、ノビルタ等の粉体にせん断力を与える高速撹拌機を外添装置として使用し、撹拌・混合する。
【００３７】
本実施形態のトナーの製造方法において、中粉砕工程で使用する粉砕機は、同軸上に配列した、一次粉砕用の複数の回転子(バーハンマー)と固定子(溝付ライナー)とを備え、一次粉砕用の複数の回転子を回転させることによって粉砕するものを用いた。しかし、中粉砕工程で使用する粉砕機としてはこれに限るものではない。
【００３８】
微粉砕用の粉砕機は、上述した横型機械式粉砕機１００を用いる。横型機械式粉砕機１００は、中心回転軸となるシャフト１１５に取り付けられた凹凸を有する回転体からなる回転子(ローター１１０)と、回転子表面と一定間隔を保持して回転子の周囲に配置されている凹凸を有する固定子(ステーター１２０)とを具備する。横型機械式粉砕機１００は、回転子(ローター１１０)と、固定子(ステーター１２０)とによって粉砕ゾーンを形成し、この粉砕ゾーンは１ユニット内に収められている。また、本実施形態では、回転子(ローター１１０)の回転数を５７００［ｒｐｍ］に設定して運転した。
【００３９】
本発明者らが、粉砕工法にて製造されるトナーの微粒子化に対する製造に関して研究を進めた結果、次のことがわかった。すなわち、中粉砕（分級）を行った後、微粉砕（分級）を行うように多段的にトナー粒子を粉砕・分級することが効率的で、製品ではない粗粉や微粉の発生自体も抑制され、シャープな粒度分布が得られることがわかった。
よって中粉砕工程を、最大限活用し、既存の粉砕・分級ラインにおいて、更に粉砕エネルギーを抑制し、投資コストミニマムを達成させるために、本発明に係る粉砕装置が有用である。
【００４０】
中粉砕工程を最大限小粒径化させるために、微粉砕工程に同軸上に配列した、中粉砕用の複数の回転子(バーハンマー)を最高回転で運転させ、固定子(溝付ライナー)との衝撃により粉砕させる。
横型機械式粉砕機１００は、微粉砕用の中心回転軸に取り付けられた凹凸を有する回転体からなる回転子(ローター１１０)と、回転子表面と一定間隔を保持して回転子の周囲に配置されている凹凸を有する固定子(ステーター１２０)とを具備する。
５７００［ｒｐｍ］の回転数で運転すると、空気と回転子との摩擦熱や、回転子と被粉砕物Ｄ１との摩擦熱等の発熱により、横型機械式粉砕機１００内を通過する被粉砕物Ｄ１の温度が上昇する。
【００４１】
このような温度上昇を防止する構成として、横型機械式粉砕機１００は、ローター１１０内に冷却水を通す通路であるローター冷却水流路１１８を備えている。さらに、回転中心軸Ｅの軸方向について、粉砕物排出口１４０側となる図１中の右側に設けられたローター冷却水入口１１１から冷却水を供給し、被粉砕物供給口１３０側となる図１中の左側に設けられたローター冷却水出口１１２から冷却水を排出する。このように、粉砕物排出口１４０側から冷却水を供給することで、被粉砕物供給口１３０側よりも、被粉砕物Ｄ１の温度が上昇する粉砕物排出口１４０側に存在する被粉砕物Ｄ１であるトナー材料に対して、供給直後の冷却水で冷却を行うことができる。供給直後の冷却水は、冷却に寄与して温度が上昇する前ため、温度が高くなる傾向がある粉砕物排出口１４０側に存在するトナー材料を効率良く冷却を行うことができる。
【００４２】
特許文献１の図３には、粉砕物排出口側からローター内に冷却水を供給する構成が記載されているが、冷却水の出口と入口とが同じ側にある。このように、冷却水の出口を粉砕物排出口側に配置すると、冷却に使用され温度が上昇して出口に到達した冷却水の熱がローターの冷却に使用される前の冷却水に伝達し、効率良く冷却を行うことが出来ない。
一方、本実施形態の横型機械式粉砕機１００では、冷却水の出口を回転中心軸Ｅの軸方向について、入口とは反対側に配置している。このため、冷却に使用された冷却水の熱が冷却に使用される前の冷却水に伝達することを防止でき、効率良く冷却を行うことが出来る。
【００４３】
また、特許文献１の図１には、粉砕物排出口側からローター内に冷却水を供給し、粉砕物供給口側からローター内の冷却水を排出する粉砕装置が記載されている。しかし、特許文献１の図１に記載の粉砕装置は、冷却水を上方から下方に向けて供給する構成である。この構成の場合、ローター内の冷却水の経路に冷却水が充填されていない状態であっても、ローター内の冷却水の経路の入口から供給された冷却水は重力によって下方に向かって流れ、ローター内の冷却水の経路の出口から排出される。ローター内の冷却水の経路に冷却水が充填されていない状態では、冷却水への熱の移動の効率が悪くなり、トナー材料を効率良く冷却することができない。
【００４４】
一方、本実施形態の横型機械式粉砕機１００では、ローター１１０の回転中心軸Ｅが水平方向であり、冷却水を不図示のポンプによって圧力を掛けてローター冷却水流路１１８内に冷却水を流す構成である。水平方向に冷却水を移動させるには、ローター冷却水流路１１８内の全体に水圧がかかっている必要がある。このため、水平方向に冷却水を移動させる本実施形態の横型機械式粉砕機１００では、ローター冷却水流路１１８の全域に冷却水が充填された状態となる。ローター冷却水流路１１８の全域に冷却水が充填された状態となることにより、トナー材料を効率良く冷却を行うことができる。
【００４５】
また、本実施形態では、ローター冷却水入口１１１から供給する冷却水として、エチレングリコールを含有したブラインを供給し、粉砕運転時に供給する冷却水の温度Ｔ１を−２０［℃］≦Ｔ１≦０［℃］に設定している。ブラインチラー２００は、冷却水の温度を−２０［℃］〜２０［℃］の範囲で制御可能となっており、粉砕停止時に供給する冷却水の温度Ｔ１は０［℃］≦Ｔ１≦２０［℃］に設定している。また、横型機械式粉砕機１００は、排気温度Ｔ３を測定する不図示の温度計を備えており、この温度計の測定結果に基づいて、ブラインチラー２００が供給する冷却水の温度を制御する。この制御によって、排気温度Ｔ３が、１０［℃］≦Ｔ３≦３５［℃］の範囲とする。
【００４６】
本発明に係る横型機械式粉砕機１００を用いることにより、微粉砕工程以外の工程に新規導入設備を実施することなく、トナー粉砕物への凝集やメルトを抑制することができ、小粒径化トナーの安定供給を実施することができる。
【００４７】
微粉砕工程へ供給する中粉砕工程を通過したトナー材料（中粉砕品）の粒径を２０〜２００［μｍ］程度とする事が重要である。中粉砕品を、最大限小さくすることは、微粉砕装置（横型機械式粉砕機１００）の低エネルギー生産にも寄与する。
上述したように、中粉砕（分級）を行った後、微粉砕（分級）を行うように粉砕工程を進めることで、粒径分布は、シャープになり、歩留まりや生産性が良いものになる。
【００４８】
微粉砕機（横型機械式粉砕機１００）に、配置される固定子(ステーター１２０)は、ジャケット式ケーシングに、シリコンクーラントで密着接触し熱伝導率を向上させ、内部を循環する冷媒により粉砕時に発生する粉砕熱を除熱することが重要である。ケーシング内温度を本処置によりある程度一定とすることで、トナー粒子表面での構成成分の状態をコントロールし粉砕性の違うトナー粒子に対しても同様の粉砕効果を与えることが可能である。
【００４９】
微粉砕機（横型機械式粉砕機１００）に、配置される回転子(ローター１１０)は、粉排出方向から粉投入方向へ内部を循環する冷媒を通すことにより、粉砕時に発生する粉砕熱を除熱することが重要である。上述した固定子(ステーター１２０)の冷却に対して、回転子(ローター１１０)を直接冷却するので、除熱が少量のエネルギーで達成できる。これにより、冷媒自体の温度、量の制御により、同一装置状態における回転子(ローター１１０)の回転数を、高速回転である５７００［ｒｐｍ］に増速してもトナー材料から除熱することが容易に達成できる。
【００５０】
ここで、従来の機械式粉砕機について説明する。
機械式粉砕機としては、特開２００５−０２１７６８号公報や特開平１１−２７６９１６号公報に示されている、ターボミル（ターボ工業（株））がある。また、他には、特開２００３−１１７４２６号公報に示されている、ファインミル（日本ニューマチック工業（株））、特開２００４−３３００６２号公報に示されている、クリプトロン（川崎重工業（株））等がある。
これら機械式粉砕機においては、粉砕処理時に機械内温度が上昇するため、熱によるトナーや着色樹脂粉体の機内への溶着による影響を考慮し、冷却が行われている。冷却する方法としては、機械式粉砕機の外部にジャケットを付属し、冷却水で冷却する方法（例えば、特公昭６３−６６５８４号公報参照）や、機械式粉砕機に被粉砕物とともに流入するエアーを低温化する方法等がとられている。
【００５１】
近年の高画質を目指す画像形成装置においては、デジタル化・カラー化が進み、用いられる乾式トナーも小粒径化されたものや、コピースピードの向上、また環境面に対応するためより低温定着が可能なトナーが要求されるようになってきている。このようなトナーを製造する技術として、従来、粉砕装置、特に回転型機械式粉砕装置によりトナーを粉砕させる技術が知られている。
具体的には、特開昭５９−１０５８５３号公報、特開平８−７１４３９号公報、特開平７−９２７３３号公報、特開平８−２９９８２７号公報、特公平３−１５４８９号公報、特開平５−２６９３９３号公報、特開平７−１５５６２８号公報、特公昭６１−３６４５７号公報、特公昭５８−１４８２２号公報、特公昭５８−１４８２３号公報、特公昭６１−３６４５９号公報、特公平４−１２１９１号公報、特開平５−１８４９６０号公報、特公平４−１２１９０号公報等に関連する技術開示がある。
【００５２】
本実施形態の横型機械式粉砕機１００のように、ローター内に冷却液を流す構成は、特開２００８−１００１８８号公報等に記載されている。特開２００８−１００１８８号公報には、水冷ローター回転軸冷却の面積を規定するものであるが、冷媒流路は粉砕加工点から遠く除熱効率の悪い往還経路で流れており、冷却面積も非効率的となっている。
【００５３】
機械式粉砕機では、数ミクロンオーダーの微細な粉砕物が長期にわたって容易に得られることが求められている。この要求を従来の粉砕装置で対応すると、以下のような不具合が発生し、安定生産、品質面で十分な粉砕ができないという問題があった。
（１）摩擦、衝突エネルギー等による粉砕機内で被粉砕物の融着・固着が発生し生産能力（粉砕能力）が低下する。
（２）粉砕能力の低下による粉砕摩擦熱の上昇（粉砕Δｔ［℃］上昇）による被粉砕物組成中の低分子やＷａｘ成分が析出しトナー品質が低下する。３５［℃］〜４５［℃］では、トナー粒子同士が凝集して、品質を悪くさせ、更に４５［℃］以上になるとトナー粒子が溶融し始め、品質を悪化させる。
（３）環境変動（湿度）による粉砕機内での被粉砕物が固着し粉砕能力の低下をきたす。
（４）上記（１）〜（３）に起因するトナー画像品質（地肌汚れ、定着不良、白ぬけ、画像濃度等）の低下が発生する。
【００５４】
本実施形態の横型機械式粉砕機１００では、上記問題を解決することが可能であり、数ミクロンオーダーの微細な粉砕物を長期にわたって容易に得ることができる。
【００５５】
横型機械式粉砕機１００は、回転軸部材であるシャフト１１５に支持され、外周面に軸方向に平行な多数の凹凸部を周方向に連続して形成したローター１１０を備える。また、このローター１１０の外部に微小間隔を空けて配置され、内周面に軸方向と平行な多数の凹凸部を、周方向に連続して形成したステーター１２０を備える。そして、被粉砕物をローター１１０とステーター１２０との微小間隔である粉砕室１５０内で微粉砕する。
【００５６】
ローター１１０内には、冷却水を流すローター冷却水流路１１８を備え、ローター１１０内への冷却水の供給は粉砕物排出口１４０側から入れ、被粉砕物供給口１３０側から出している。被粉砕物Ｄ１は、粉砕物排出口１４０側の方が被粉砕物供給口１３０側よりも温度上昇するため、ローター１１０への冷却水の供給を粉砕物排出口１４０側から行うことで、冷却水によって温度を下げる効果を最大限に活用することができる。これにより、被粉砕物供給口１３０から投入されたときの被粉砕物Ｄ１の温度に対する粉砕物排出口１４０から排出される粉砕物Ｄ２の温度の上昇量であるΔｔを下げることができる。
【００５７】
粉砕物生成時は、排気温度Ｔ３が、１０℃≦Ｔ３≦３５℃の範囲となるように粉砕することが望ましい。これは、トナー温度が３５［℃］以上になると、メルトするおそれがあるためである。
このため、粉砕運転時に供給する冷却水の温度Ｔ１が、−２０［℃］≦Ｔ１≦０［℃］の範囲となるようにブラインチラー２００を制御している。これにより、温度上昇が生じ易い高回転の条件であっても温度上昇量Δｔを下げることができ、高回転の条件であってもトナーメルトの発生を抑制できることで、粉体小粒径化を実現することができる。
【００５８】
一方、粉砕停止時に供給する冷却水の温度Ｔ２は、０［℃］≦Ｔ２≦２０［℃］の範囲となるように調整されている。停止しているときに、０［℃］未満の冷却水を供給し続けると、機械式粉砕機を開けたとき等に、霜の発生または水の凝固が生じる。横型機械式粉砕機が停止した状態では、特に夏場、トナーを製造する雰囲気の湿度が高い場合には、横型機械式粉砕機のローターとステーターとの間で氷（結露による霜）が発生し、固着してしまう。このため、ローターとステーターとの近傍の領域を凍らない温度領域に設定することが求められる。
【００５９】
これに対して、粉砕停止時の冷却水の温度Ｔ２を０［℃］≦Ｔ２≦２０［℃］の範囲に調整することで霜の発生または水の凝固を防止することができる。
冷却水として一般的な水を用いると、粉砕運転時に供給する冷却水の温度Ｔ１を、−２０［℃］≦Ｔ１≦０［℃］の範囲で調整しようとしても凍結し、冷却水の供給を行うことができなくなる。これに対して、エチレングリコールやプロピレングリコール等を含有する低温用熱媒体としてのブラインを冷却液に用いる。
【００６０】
横型機械式粉砕機が、空運転で回転した際、被粉砕物供給口１３０を通過する空気の温度に対する粉砕物排出口１４０を通過する空気の温度は、ローター１１０とステーター１２０との空気摩擦により、約２０〜２５［℃］上昇する。トナー温度が３５［℃］以上になると、メルトするため、トナー粉砕時の発熱による温度の上昇は、約１０［℃］以下に抑える必要がある。トナー材料は、横型機械式粉砕機１００のローター１１０とステーター１２０との約１［ｍｍ］の隙間で粉砕されるが、ローター１１０の回転数の上昇に比例して、小粒型となる。また、ローター１１０の回転数の上昇に比例して温度も上昇する。
【００６１】
冷却水を上述した温度Ｔ１の範囲、及び、温度Ｔ２の範囲で調整するため、ブラインチラー２００は冷却水の温度を−２０［℃］から２０［℃］の範囲で調節可能となっている。
【００６２】
横型機械式粉砕機１００は、ローター１１０の回転数をＮ１としたとき、「２０００［ｒｐｍ］≦Ｎ１≦５７００［ｒｐｍ］」の範囲である。このように高速で回転すると軸受であるベアリング３００（３００ａ、３００ｂ）は、摩擦熱による昇温し、高温になり易い。
横型機械式粉砕機１００では、ベアリング３００内を通過するルート（２１５ａ、２１５ｂ）に冷却水を通過させているため、高速回転によるベアリング３００の摩擦熱を除去することができる。また、熱の伝播により、被粉砕物Ｄ１が高温になる粉砕物排出口１４０側の第一ベアリング３００ａの方が第二ベアリング３００ｂよりも高温になり易い。しかし、ローター冷却水入口１１１から供給されて温度が低い状態の冷却水が第一ベアリング３００ａの内側を通過するため、高温になりやすい第一ベアリング３００ａを効率的に冷却することができる。
【００６３】
横型機械式粉砕機１００では、冷却水供給側ロータリージョイント１１３、及び、冷却水排出側ロータリージョイント１１４は、回転数５７００［ｒｐｍ］の高速回転に耐え得るロータリージョイントである。
また、ローター１１０の両側に設けたエンドプレート（１１６、１１７）の耐力降伏点は、２４０［Ｎ／ｍｍ２］以上、エンドプレート最大たわみは、１／４以下である。また、ローター１１０とエンドプレート（１１６、１１７）との繋ぎ目に配置されたＯリング（不図示）のゴム硬度はＨｓ９０以上である。
【００６４】
横型機械式粉砕機のローターが高速回転することにより、機械部品の接合部からの冷却水漏れ防止の効果があります。
図２に示すように、ローター１１０は粉砕歯を具備した３〜４つのブロックから構成され、さらに、軸方向の両端にはエンドプレート（１１６、１１７）が配置されている。
また、図１２示すように、エンドプレート（１１６、１１７）を介して冷却水がローター１１０内に供給されている。排出側エンドプレート１１６からローター１１０内に流入する冷却水は、回転時の遠心力を受けて、流路が９０［°］曲がってローター１１０内に向かう箇所で水漏れが生じ易い。
【００６５】
このエンドプレート（１１６、１１７）が高速回転により遠心力を受けて耐力降伏点の力が脆弱だと、エンドプレートがたわみ、そのたわんだ箇所にあるＯリングが耐え切れずに変形し、その変形した部分から冷却水が漏れる。また、Ｏリングのゴムが柔らかいと、変形することにより、冷却水の漏れが発生し、更にそのゴムの一部が破損してしまい、粉砕物の中に混入することで、安定したトナー品質を保つことができなくなる。よって、このエンドプレートのたわみと、Ｏリングの硬度を規定することで、Ｏリングが破損することに起因する冷却水の水漏れや、粉砕物への異物の混入を防止でき、トナー品質の低下を防止できる。
【００６６】
横型機械式粉砕機１００では、ブラインチラー２００が、ローター１１０内のローター冷却水流路１１８と冷却ジャケット１２５によって形成されるステーター冷却水流路１２８とに冷却水を供給する構成となっている。ここで供給される冷却水は、ブラインチラー２００を使う。そして、冷却品質を確保するために、ローター１１０及びステーター１２０を含む横型機械式粉砕機１００本体から、水平方向の距離で１０［ｍ］以内、鉛直高さが５［ｍ］以内の範囲内で冷却水を貯留する（循環させる）構成である。
【００６７】
冷却水の送水において、冷却水の冷却品質を維持するために、できるだけ圧力を掛けず、ストレスを与えることなく横型機械式粉砕機へ供給することが肝要となる。送水配管経路が長くなり、重力に逆らって移送する場合には、配管経路に滞留し、温度上昇することになり、安定的な除熱することができず、目的のトナー品質を確保することが、できなくなる。
本実施形態のブラインチラー２００では、水平方向の距離で１０［ｍ］以内、鉛直高さが５［ｍ］以内の限られた範囲内で、冷却水を貯留することで、冷却水温度管理を設定値±１０［℃］以内に制御でき、安定的な除熱をすることができる。
また、ブラインチラー２００は不図示のヘッダーを装備することで、ステーター冷却水流路１２８側とローター冷却水流路１１８側とに、それぞれ同時に冷却水を供給できる。これにより、被粉砕物Ｄ１をステーター１２０側からとローター１１０側とからの両方で除熱することができる。
【００６８】
横型機械式粉砕機１００としては、粉砕室１５０内に水分検知手段を設けても良い。ローター冷却水流路１１８及びステーター冷却水流路１２８へ送水する冷却水が、ローター１１０とそれを両側から止めているエンドプレート（１１６、１１７）の通水路の繋ぎ目に装着しているＯリング等から粉砕室１５０内に漏れるおそれがある。これに対して、粉砕室１５０内に水分検知手段を設け、冷却水の漏れが生じたことをいち早く検知して対応することで、冷却水混入に起因する粉砕物の品質低下を防止し、粉砕物の品質を保つことができる。
【００６９】
横型機械式粉砕機１００としては、ローター１１０が停止しているときに、ローター冷却水流路１１８及びステーター冷却水流路１２８へ供給する冷却水が、０［℃］未満とならないように調整することが望ましい。また、ブラインチラー２００がローター冷却水流路１１８及びステーター冷却水流路１２８へ送水する冷却水の供給配管は保温及び防露の仕様が施されている。これにより、外部環境に影響されない冷却水の供給を行うことができる。
【００７０】
横型機械式粉砕機１００は、粉砕手段が横型の回転軸に取付けられたローター１１０を回転する。また、このローター１１０表面と一定間隔を保持して、ローターの周囲３６０［°］及び被粉砕物供給口１３０を配置するステーター１２０を有する。また、上記間隔を、保持することによって、形成される空間に冷風を挿入するように、構成されている。そして、この横型機械式粉砕機１００では回転子であるローター１１０内部と、ステーター１２０外側の冷却ジャケット１２５には、不凍液を循環させている。
【００７１】
横型機械式粉砕機１００は、粉砕物生成時、排気温度Ｔ３は、「１０［℃］≦Ｔ３≦３５［℃］」で粉砕するために、ローター１１０内に粉砕運転時に供給する冷却水の温度Ｔ１が、「−２０［℃］≦Ｔ１≦０［℃］」の範囲とすることが好ましい。より好ましくは「−２０［℃］≦Ｔ１≦−１０［℃］」、更に好ましくは、「−２０［℃］≦Ｔ１≦−１６［℃］」である。ただし、「−２０［℃］」未満になると、夏場停止時には、装置の温度が３０［℃］を超え、この時、温度差が５０［℃］超になることで機械装置の金属疲労が増すことで脆くなり、安定した粉砕物を供給することができなくなるおそれがある。
【００７２】
ローター１１０の両側のエンドプレートの耐力降伏点は、２４０［Ｎ／ｍｍ２］以上であることが好ましく、より好ましくは２５０［Ｎ／ｍｍ２］以上、さらに好ましくは、２６０［Ｎ／ｍｍ２］以上である。エンドプレートの耐力降伏点が２４０［Ｎ／ｍｍ２］未満になると、回転によって加わる遠心力等によって、エンドプレートがたわみ、そのたわんだ箇所にあるＯリングが耐え切れずに変形し、変形した箇所から冷却水が漏れるおそれがある。これは、エンドプレート最大たわみについても同様で、１/４以下であることが好ましく、より好ましくは３／１６以下、更に好ましくは１／８以下である。
【００７３】
また、冷却水を漏らさないためには、エンドプレートとローターとの繋ぎ目の冷却液の流路のＯリングのゴム硬度Ｈｓ９０以上であることが好ましく、より好ましくはゴム硬度Ｈｓ９２以上、更に好ましくはゴム硬度Ｈｓ９５以上である。ただし、ゴム硬度Ｈｓ９０未満になると、ゴムが柔らかであるため、変形が進み、機械式粉砕機のローターが高回転時に、冷却水漏れが発生し、粉砕物の中に混入すると、安定した品質を保つことができない。
【００７４】
〔実験例〕
次に、微粉砕用の粉砕機に、本発明の構成を備えた粉砕装置を用いた各実施例と、本発明の構成を備えない粉砕装置を用いた各比較例とで、製造したトナーの性能を比較した実験例について説明する。
実験例では、下記組成の混合物を溶融混練して冷却した後、粗粉砕して、平均粒径４００［μｍ］前後の粗粉砕物を得た。この粗粉砕物を微粉砕用の粉砕機により粉砕処理した。
【００７５】
＜混合物の組成＞
・スチレンーアクリル共重合体：１００［重量部］
・カーボンブラッ ク：１０［重量部］
・ポリプロピレン：５［重量部］
・サリチル酸亜鉛：２［重量部］
【００７６】
実験例では、粉砕処理した粉砕物の粒径をコールターカウンターにより重量平均粒径を測定し、ＦＰＩＡで円形度を測定した。
コールターカウンター法によるトナー粒子の粒度分布の測定装置としては、コールターカウンターＴＡ−ＩＩやコールターマルチサイザーＩＩ（いずれもコールター社製）があげられる。以下に測定方法について述べる。
まず、電解水溶液１００〜１５０［ｍｌ］中に分散剤として界面活性剤（好ましくはアルキルベンゼンスルフォン酸塩）を０．１〜５［ｍｌ］加える。ここで、電解液とは１級塩化ナトリウムを用いて約１％ＮａＣｌ水溶液を調製したもので、例えばＩＳＯＴＯＮ−ＩＩ（コールター社製）が使用できる。ここで、更に測定試料を２〜２０［ｍｇ］加える。試料を懸濁した電解液は、超音波分散器で約１〜３［分間］分散処理を行う。その後、前記測定装置により、アパーチャーとして１００μｍアパーチャーを用いて、各粒径のチャンネルの個数分布を測定し、得られた分布から、トナーの重量平均粒径（Ｄ４）、個数平均粒径を求めることができる。
【００７７】
チャンネルとしては、２．００〜２．５２［μｍ］未満；２．５２〜３．１７［μｍ］未満；３．１７〜４．００［μｍ］未満；４．００〜５．０４［μｍ］未満；５．０４〜６．３５［μｍ］未満；６．３５〜８．００［μｍ］未満；８．００〜１０．０８［μｍ］未満；１０．０８〜１２．７０［μｍ］未満；１２．７０〜１６．００［μｍ］未満；１６．００〜２０．２０［μｍ］未満；２０．２０〜２５．４０［μｍ］未満；２５．４０〜３２．００［μｍ］未満；３２．００〜４０．３０［μｍ］未満の１３チャンネルを使用し、粒径２．００［μｍ］以上乃至４０．３０［μｍ］未満の粒子を対象とする。
【００７８】
粒子の円形度は、東亜医用電子（株）製のフロー式粒子像の分析装置「ＦＰＩＡ−１０００」を用いて測定する。
測定は、フィルターを通して微細なごみを取り除く。その結果として１０−３［ｃｍ３］の水中に測定範囲（例えば、円相当径０．６０［μｍ］以上１５９．２１［μｍ］未満）の粒子数が２０個以下の水１０［ｍｌ］中にノニオン系界面活性剤（好ましくは和光純薬社製コンタミノンＮ）を数滴加える。さらに、測定試料を５［ｍｇ］加え、超音波分散器ＳＴＭ社製ＵＨ−５０で２０［ｋＨｚ］，５０［Ｗ］／１０［ｃｍ３］の条件で１分間分散処理を行う。さらに、合計５分間の分散処理を行う。その後、測定試料の粒子濃度が４０００〜８０００［個］／１０−３［ｃｍ３］（測定円相当径範囲の粒子を対象として）の試料分散液を用いて、０．６０［μｍ］以上１５９．２１［μｍ］未満の円相当径を有する粒子の粒度分布を測定する。
【００７９】
試料分散液は、フラットで偏平な透明フローセル（厚み約２００［μｍ］）の流路（流れ方向に沿って広がっている）を通過させる。フローセルの厚みに対して交差して通過する光路を形成するために、ストロボとＣＣＤカメラが、フローセルに対して、相互に反対側に位置するように装着される。試料分散液が流れている間に、ストロボ光がフローセルを流れている粒子の画像を得るために１／３０秒間隔で照射され、その結果、それぞれの粒子は、フローセルに平行一定範囲を有する二次元画像として撮影される。それぞれ粒子の二次元画像の面積から、同一の面積を有する円の直径を円相当径として算出する。
約１分間で、１２００個以上の粒子の円相当径を測定することができ、円相当径分布に基づく数及び規定された円相当径を有する粒子の割合（個数［％］）を測定できる。結果（頻度［％］及び累積［％］）は、後述する表１に示すとおり、０．０６−４００［μｍ］の範囲を２２６チャンネル（１オクターブに対し３０チャンネルに分割）に分割して得ることができる。実際の測定では、円相当径が０．６０［μｍ］以上１５９．２１［μｍ］未満の範囲で粒子の測定を行う。
【００８０】
各実施例では、微粉砕用の粉砕機として、上述した横型機械式粉砕機１００のように、ローター内に冷却水を流す通路を保有し、粉砕物排出口側からローター内に冷却水を供給し、粉砕物供給口側からローター内の冷却水を排出するものを用いる。また、各実施例における冷却水を供給する方法としては、高速回転数５７００［ｒｐｍ］に耐え得るロータリージョイント（１１３、１１４）を具備したものを用いる。
【００８１】
〔実施例１〕
横型機械式粉砕機１００で粉砕する条件で、ローター内へ供給する冷却水の温度Ｔ１を−２０［℃］、ローターの両側エンドプレートの耐力降伏点の力は、２６０［Ｎ／ｍｍ２］とした。また、エンドプレート最大たわみ(全幅に対しての割合)が１／８、エンドプレートとローターとが接する冷却通水路のＯリングのゴム硬度は、Ｈｓ９５とした。さらに、ローター周速を１８０［ｍ／ｓｅｃ］(５７００［ｒｐｍ］)に設定し、被粉砕物Ｄ１であるトナー材料の供給量を１２０［ｋｇ／ｈｒ］とした。
このような条件で粉砕を行ったところ評価結果は、トナー粒度分布がとてもシャープになり、トナー平均粒径が６．０〜６．９［μｍ］であることを確認した。トナーの帯電量、物性評価は良好で、さらに、リコー製複写機で、実機の画像評価を行ったところ、とても良好であった。
【００８２】
〔実施例２〕
横型機械式粉砕機１００で粉砕する条件で、ローター内へ供給する冷却水の温度Ｔ１を−１０［℃］、ローターの両側エンドプレートの耐力降伏点の力は、２６０［Ｎ／ｍｍ２］とした。また、エンドプレート最大たわみ(全幅に対しての割合)が１／８、エンドプレートとローターとが接する冷却通水路のＯリングのゴム硬度は、Ｈｓ９５とした。さらに、ローター周速を１８０［ｍ／ｓｅｃ］(５７００［ｒｐｍ］)に設定し、トナー材料の供給量を１２０［ｋｇ／ｈｒ］とした。
このような条件で粉砕を行ったところ評価結果は、トナー粒度分布がとてもシャープになり、トナー平均粒径が６．０〜６．９［μｍ］であることを確認した。トナーの帯電量、物性評価は良好で、さらに、リコー製複写機で、実機の画像評価を行ったところ、良好であった。
【００８３】
〔実施例３〕
横型機械式粉砕機１００で粉砕する条件で、ローター内へ供給する冷却水の温度Ｔ１を０［℃］、ローターの両側エンドプレートの耐力降伏点の力は、２６０［Ｎ／ｍｍ２］とした。また、エンドプレート最大たわみ(全幅に対しての割合)が１／８、エンドプレートとローターとが接する冷却通水路のＯリングのゴム硬度は、Ｈｓ９５とした。さらに、ローター周速を１８０［ｍ／ｓｅｃ］(５７００［ｒｐｍ］)に設定し、トナー材料の供給量を１２０［ｋｇ／ｈｒ］とした。
このような条件で粉砕を行ったところ評価結果は、トナー粒度分布がとてもシャープになり、トナー平均粒径が６．０〜６．９［μｍ］であることを確認した。トナーの帯電量、物性評価は良好で、さらに、リコー製複写機で、実機の画像評価を行ったところ、良好であった。
【００８４】
〔実施例４〕
横型機械式粉砕機１００で粉砕する条件で、ローター内へ供給する冷却水の温度Ｔ１を−２０［℃］、ローターの両側エンドプレートの耐力降伏点の力は、２５０［Ｎ／ｍｍ２］とした。また、エンドプレート最大たわみ(全幅に対しての割合)が３／１６、エンドプレートとローターとが接する冷却通水路のＯリングのゴム硬度は、Ｈｓ９２とした。さらに、ローター周速を１８０［ｍ／ｓｅｃ］(５７００［ｒｐｍ］)に設定し、トナー材料の供給量を１２０［ｋｇ／ｈｒ］とした。
このような条件で粉砕を行ったところ評価結果は、トナー粒度分布がとてもシャープになり、トナー平均粒径が６．０〜６．９［μｍ］であることを確認した。トナーの帯電量、物性評価は良好で、さらに、リコー製複写機で、実機の画像評価を行ったところ、とても良好であった。
【００８５】
〔実施例５〕
横型機械式粉砕機１００で粉砕する条件で、ローター内へ供給する冷却水の温度Ｔ１を−１０［℃］、ローターの両側エンドプレートの耐力降伏点の力は、２５０［Ｎ／ｍｍ２］とした。また、エンドプレート最大たわみ(全幅に対しての割合)が３／１６、エンドプレートとローターとが接する冷却通水路のＯリングのゴム硬度は、Ｈｓ９２とした。さらに、ローター周速を１８０［ｍ／ｓｅｃ］(５７００［ｒｐｍ］)に設定し、トナー材料の供給量を１２０［ｋｇ／ｈｒ］とした。
このような条件で粉砕を行ったところ評価結果は、トナー粒度分布がとてもシャープになり、トナー平均粒径が６．０〜６．９［μｍ］であることを確認した。トナーの帯電量、物性評価は良好で、さらに、リコー製複写機で、実機の画像評価を行ったところ、良好であった。
【００８６】
〔実施例６〕
横型機械式粉砕機１００で粉砕する条件で、ローター内へ供給する冷却水の温度Ｔ１を０［℃］、ローターの両側エンドプレートの耐力降伏点の力は、２５０［Ｎ／ｍｍ２］とした。また、エンドプレート最大たわみ(全幅に対しての割合)が３／１６、エンドプレートとローターとが接する冷却通水路のＯリングのゴム硬度は、Ｈｓ９２とした。さらに、ローター周速を１８０［ｍ／ｓｅｃ］(５７００［ｒｐｍ］)に設定し、トナー材料の供給量を１２０［ｋｇ／ｈｒ］とした。
このような条件で粉砕を行ったところ評価結果は、トナー粒度分布がとてもシャープになり、トナー平均粒径が６．０〜６．９［μｍ］であることを確認した。トナーの帯電量、物性評価は良好で、さらに、リコー製複写機で、実機の画像評価を行ったところ、良好であった。
【００８７】
実施例１〜６の実験条件を表１に示し、実験結果を表２に示す。
【００８８】
【表１】
2014176829.tif 000003
【００８９】
【表２】
2014176829.tif 000004
【００９０】
表２及び後述する表４の画像評価の判定基準は以下のとおりである。
「◎」：従来に比べてとても良い。
「○」：従来よりも良い。
「△」：従来と同等。
「×」：従来より劣る。
【００９１】
次に現状での状況を、比較例として挙げる。比較例では、冷却水を流す通路を保有しローター内への冷却水流路をローター内へ投入口（被粉砕物供給口１３０）側から入れて排出口（粉砕物排出口１４０）から出す流路である。すなわち、比較例では、ローターに対する冷却水の供給が、図１に示す横型機械式粉砕機１００において、ローター冷却水出口１１２となる箇所から冷却水を供給し、ローター冷却水入口１１１となる箇所から冷却水を排出する構成となる。以下、この構成を「従来型粉砕機」と呼ぶ。また、各比較例における冷却水を供給する機構としては、回転数５２００［ｒｐｍ］に耐え得るロータリージョイントを具備したものを用いた。
【００９２】
〔比較例１〕
従来型粉砕機で粉砕する条件で、ローター内へ供給する冷却水の温度Ｔ１を−２０［℃］、ローターの両側エンドプレートの耐力降伏点の力は、２３０［Ｎ／ｍｍ２］とした。また、エンドプレート最大たわみ(全幅に対しての割合)が５／１６、エンドプレートとローターとが接する冷却通水路のＯリングのゴム硬度は、Ｈｓ８８とした。さらに、ローター周速を１６３［ｍ／ｓｅｃ］(５２００［ｒｐｍ］)に設定し、トナー材料の供給量を１２０［ｋｇ／ｈｒ］とした。
このような条件で粉砕を行ったところ評価結果は、トナー粒度分布がブロードになり、トナー平均粒径が７．０〜９．０［μｍ］であることを確認した。トナーの帯電量、物性評価は従来と同等で、さらに、リコー製複写機で、実機の画像評価を行ったところ、規格内であった。
【００９３】
〔比較例２〕
従来型粉砕機で粉砕する条件で、ローター内へ供給する冷却水の温度Ｔ１を−１０［℃］、ローターの両側エンドプレートの耐力降伏点の力は、２３０［Ｎ／ｍｍ２］とした。また、エンドプレート最大たわみ(全幅に対しての割合)が５／１６、エンドプレートとローターとが接する冷却通水路のＯリングのゴム硬度は、Ｈｓ８８とした。さらに、ローター周速１６３［ｍ／ｓｅｃ］(５２００［ｒｐｍ］)に設定し、トナー材料の供給量を１２０［ｋｇ／ｈｒ］とした。
このような条件で粉砕を行ったところ評価結果は、トナー粒度分布がブロードになり、トナー平均粒径が７．０〜９．０［μｍ］であることを確認した。トナーの帯電量、物性評価は従来と同等で、さらに、リコー製複写機で、実機の画像評価を行ったところ、規格内であった。
【００９４】
〔比較例３〕
従来型粉砕機で粉砕する条件で、ローター内へ供給する冷却水の温度Ｔ１を０［℃］、ローターの両側エンドプレートの耐力降伏点の力は、２３０［Ｎ／ｍｍ２］とした。また、エンドプレート最大たわみ(全幅に対しての割合)が５／１６、エンドプレートとローターとが接する冷却通水路のＯリングのゴム硬度は、Ｈｓ８８とした。さらに、ローター周速を１６３［ｍ／ｓｅｃ］(５２００［ｒｐｍ］)に設定し、トナー材料の供給量を１２０［ｋｇ／ｈｒ］とした。
このような条件で粉砕を行ったところ評価結果は、トナー粒度分布がややブロードになり、トナー平均粒径が７．０〜９．０［μｍ］であることを確認した。トナーの帯電量、物性評価は不適合で、さらに、リコー製複写機で、実機の画像評価を行ったところ、不適合であった。
【００９５】
〔比較例４〕
従来型粉砕機で粉砕する条件で、ローター内へ供給する冷却水の温度Ｔ１を−２０［℃］、ローターの両側エンドプレートの耐力降伏点の力は、２００［Ｎ／ｍｍ２］とした。また、エンドプレート最大たわみ(全幅に対しての割合)が３／８、エンドプレートとローターとが接する冷却通水路のＯリングのゴム硬度は、Ｈｓ８５とした。さらに、ローター周速１６３［ｍ／ｓｅｃ］(５２００［ｒｐｍ］)に設定し、トナー材料の供給量を１２０［ｋｇ／ｈｒ］とした。
このような条件で粉砕を行ったところ評価結果は、トナー粒度分布がややブロードになり、トナー平均粒径が７．０〜９．０［μｍ］であることを確認した。トナーの帯電量、物性評価は従来と同等で、さらに、リコー製複写機で、実機の画像評価を行ったところ、不適合であった。
【００９６】
〔比較例５〕
従来型粉砕機で粉砕する条件で、ローター内へ供給する冷却水の温度Ｔ１を−１０［℃］、ローターの両側エンドプレートの耐力降伏点の力は、２００［Ｎ／ｍｍ２］とした。また、エンドプレート最大たわみ(全幅に対しての割合)が３／８、エンドプレートとローターとが接する冷却通水路のＯリングのゴム硬度は、Ｈｓ８５とした。さらに、ローター周速１６３［ｍ／ｓｅｃ］(５２００［ｒｐｍ］)に設定し、トナー材料の供給量を１２０［ｋｇ／ｈｒ］とした。
このような条件で粉砕を行ったところ評価結果は、トナー粒度分布がややブロードになり、トナー平均粒径が７．０〜９．０［μｍ］であることを確認した。トナーの帯電量、物性評価は不適合で、さらに、リコー製複写機で、実機の画像評価を行ったところ、不適合であった。
【００９７】
〔比較例６〕
従来型粉砕機で粉砕する条件で、ローター内へ供給する冷却水の温度Ｔ１を０［℃］、ローターの両側エンドプレートの耐力降伏点の力は、２００［Ｎ／ｍｍ２］とした。また、エンドプレート最大たわみ(全幅に対しての割合)が３／８、エンドプレートとローターとが接する冷却通水路のＯリングのゴム硬度は、Ｈｓ８５とした。さらに、ローター周速１６３［ｍ／ｓｅｃ］(５２００［ｒｐｍ］)に設定し、トナー材料の供給量を１２０［ｋｇ／ｈｒ］とした。
このような条件で粉砕を行ったところ評価結果は、トナー粒度分布がややブロードになり、トナー平均粒径が７．０〜９．０［μｍ］であることを確認した。トナーの帯電量、物性評価は不適合で、さらに、リコー製複写機で、実機の画像評価を行ったところ、不適合であった。
【００９８】
比較例１〜６の実験条件を表３に示し、実験結果を表４に示す。
【００９９】
【表３】
2014176829.tif 000005
【０１００】
【表４】
2014176829.tif 000006
【０１０１】
以上に説明したものは一例であり、本発明は、次の態様毎に特有の効果を奏する。
（態様Ａ）
円筒状のステーター１２０等のステーターと、ステーターの内部にステーターに対して中心軸が重なるように配置され中心軸を中心に回転可能な円柱状のローター１１０等のローターとを有し、ステーターの内周面とローターの外周面との隙間で、内部を被粉砕物Ｄ１等の被粉砕物が通過し、ローターが回転することで被粉砕物を粉砕する粉砕室１５０等の粉砕室を形成し、粉砕室における中心軸に平行な軸方向の一方の端部に設けられ、被粉砕物を該粉砕室に供給する被粉砕物供給口１３０等の被粉砕物供給口と、粉砕室における軸方向の他方の端部に設けられ、被粉砕物が粉砕されて得られる粉砕物を排出する粉砕物排出口１４０等の粉砕物排出口とを備え、ローターの内部に設けられたローター冷却水流路１１８等の冷却水流路に冷却水を供給するブラインチラー２００等の冷却水供給手段を有する横型機械式粉砕機１００等の機械式粉砕装置において、軸方向は水平方向であり、冷却水流路に冷却水を入れるローター冷却水入口１１１等の冷却水入口は、ローターにおける軸方向の粉砕物排出口側に設けられ、冷却水流路を通過した冷却水が出てくるローター冷却水出口１１２等の冷却水出口は、ローターにおける軸方向の粉砕物供給口側に設けられている。
これによれば、上記実施形態について説明したように、粉砕物排出口近傍の被粉砕物を、冷却に寄与していない温度が低い状態の冷却液で冷却することができ、被粉砕物を従来よりも効率よく冷却できる。
（態様Ｂ）
態様Ａにおいて、ステーターの内周面は軸方向に平行な方向に延在する凹部と凸部とが周方向に交互に連続して形成され、ローターの外周面は該軸方向に平行な方向に延在する凹部と凸部とが周方向に交互に連続して形成されている。
これによれば、上記実施形態について説明したように、粉砕室内で、被粉砕物が回転するローターの外周面や固定されたステーターの内周面との衝突や被粉砕物同士の衝突を繰り返し、粉砕する構成を実現できる。
（態様Ｃ）
態様ＡまたはＢにおいて、冷却水は、エチレングリコールを含有したブラインであり、冷却水入口に供給される冷却水の温度は、粉砕動作を行っているときには、−２０［℃］以上、０［℃］以下の範囲内で調整し、粉砕動作を行っていないときには０［℃］以上、２０［℃］以下の範囲内で調整することで、粉砕物排出口から上記粉砕物と共に排出される気体の温度が、１０［℃］以上、３５［℃］以下の範囲内となるように調整する。
これによれば、上記実施形態について説明したように、高回転の条件であっても被粉砕物が高温となることを抑制でき、粉砕物の小粒径化を実現することができる。
（態様Ｄ）
態様Ａ乃至Ｃの何れかに態様において、ローターの回転数は、２０００［ｒｐｍ］以上、５７００［ｒｐｍ］以下であり、冷却水が、装置本体の筐体に対してローターを回転可能に支持するベアリング３００等のベアリング部材内を通過する。
これによれば、上記実施形態について説明したように、高速回転によって高温になり易いベアリング部材を効率的に冷却することができる。
（態様Ｅ）
態様Ａ乃至Ｄの何れかの態様において、冷却水入口及び冷却水出口には、回転数５７００［ｒｐｍ］に対応した冷却水供給側ロータリージョイント１１３、及び、冷却水排出側ロータリージョイント１１４等のロータリージョイントを備え、ローターの軸方向両端側に配置された排出側エンドプレート１１６及び供給側エンドプレート１１７等のエンドプレートの耐力降伏点は２４０［Ｎ／ｍｍ２］以上、エンドプレートの最大たわみは、１／４以下であり、エンドプレートは、冷却水が通過する排出側エンドプレート内流路２１６及び供給側エンドプレート内流路２１７等のエンドプレート内流路を備え、エンドプレート内流路と冷却水流路との境目に弾性体からなるＯリングを備え、Ｏリングのゴム高度がＨｓ９０以上である。
これによれば、上記実施形態について説明したように、Ｏリングが破損することに起因する冷却水の水漏れや、粉砕物への異物の混入を防止でき、トナー品質の低下を防止できる。
（態様Ｆ）
態様Ａ乃至Ｅの何れかの態様において、冷却水供給手段は、ローターに対して、水平方向の距離で１０［ｍ］以内、鉛直高さが５［ｍ］以内の範囲で冷却水を貯留する構成である。
これによれば、上記実施形態について説明したように、冷却水温度管理を設定値±１０［℃］以内に制御でき、安定的な除熱をすることができる。
（態様Ｇ）
請求項Ａ乃至Ｆの何れかの態様において、粉砕室内に水分検知手段を備える。
これによれば、上記実施形態について説明したように、冷却水の漏れが生じたことをいち早く検知して対応することで、冷却水混入に起因する粉砕物の品質低下を防止し、粉砕物の品質を保つことができる。
（態様Ｈ）
請求項Ａ乃至Ｇの何れかの態様において、粉砕動作を行っていないときに、冷却水入口に供給される冷却水の温度が０［℃］未満とならないように調整し、冷却水供給手段が冷却水入口に冷却水を供給する供給配管は保温及び防露の仕様が施されている。
これによれば、上記実施形態について説明したように、外部環境に影響されない冷却水の供給を行うことができる。
（態様Ｉ）
トナー材料を粉砕する粉砕手段を備えるトナー製造装置５００等のトナー製造装置において、粉砕手段として、態様Ａ乃至Ｈの何れかに記載の横型機械式粉砕機１００等の機械式粉砕装置を用いる。
これによれば、上記実施形態について説明したように、良好な品質のトナーを製造するトナー製造装置を実現できる。
（態様Ｊ）
トナーを粉砕する粉砕工程を含むトナー製造方法において、上記粉砕工程に、態様Ａ乃至Ｈの何れかに記載の横型機械式粉砕機１００等の機械式粉砕装置を用いる。
これによれば、上記実施形態について説明したように、良好な品質のトナーを製造するトナー製造方法を実現できる。
【符号の説明】
【０１０２】
１  第一温調機
２  除湿機
３  第二温調機
４  被粉砕物収容部
５  沈降室
６  サイクロン
７  バグフィルター
８  ブロワー
１００  横型機械式粉砕機
１１０  ローター
１１０ａ  粉砕歯
１１１  ローター冷却水入口
１１２  ローター冷却水出口
１１３  冷却水供給側ロータリージョイント
１１４  冷却水排出側ロータリージョイント
１１５  シャフト
１１６  排出側エンドプレート
１１７  供給側エンドプレート
１１８  ローター冷却水流路
１２０  ステーター
１２１  ステーター冷却水入口
１２２  ステーター冷却水出口
１２５  冷却ジャケット
１２８  ステーター冷却水流路
１３０  被粉砕物供給口
１４０  粉砕物排出口
１５０  粉砕室
２００  ブラインチラー
２１５ａ  入口側シャフト内流路
２１５ｂ  出口側シャフト内流路
２１６  排出側エンドプレート内流路
２１７  供給側エンドプレート内流路
３００  ベアリング
３００ａ  第一ベアリング
３００ｂ  第二ベアリング
５００  トナー製造装置
Ｄ１  被粉砕物
Ｄ２  粉砕物
Ｅ  回転中心軸
【先行技術文献】
【特許文献】
【０１０３】
【特許文献１】特開２００４−０４２０２９号公報
【特許文献２】特開２００９−０１１９５９号公報
【特許文献３】特開２００９−２６２００３号公報
【図１】
2014176829.tif 000007
【図２】
2014176829.tif 000008
【図３】
2014176829.tif 000009
【図４】
2014176829.tif 000010
【図５】
2014176829.tif 000011